(57)【特許請求の範囲】
【請求項１】
リムに当接する一対のビード部と、該ビード部に連なり互いに対峙する一対のサイドウォール部と、路面に接地するトレッド部と、該トレッド部の幅方向外側のトレッド端からタイヤ径方向の内側に向けて延び該サイドウォール部に連なるタイヤショルダー部と、
該一対のビード部の間で馬蹄形に形成されるとともに該トレッド部の該路面とは反対側に配置されるカーカスと、
前記カーカスと前記トレッド部との間に配置されるベルト層と、
該カーカスの該路面とは反対側に配置されるとともに熱可塑性樹脂フィルムのみからなるインナーライナーと、
を有するタイヤであって、
該カーカスと該インナーライナーとの間に配置されるゴム層を有し、
該ゴム層の−２０℃における動的貯蔵弾性率Ｅ’が１．０×１０５〜１．０×１０７Ｐａであるとともに、前記ゴム層の厚みが０．１〜１ｍｍであり、
該ゴム層が、
該トレッド部のトレッド幅方向における中央領域を除く領域であって、
該ベルト層のトレッド幅方向における最も外側に位置するベルト端部に対応するカーカスの一部である第１部分と、該サイドウォール部において該カーカスの対峙する間隔が最大になる第２部分との間の領域を含む領域に配置されており、
タイヤ径方向及びトレッド幅方向の断面視において、該ゴム層の延在範囲は、該インナーライナーの延在範囲の３０％以上７０％以下であるタイヤ。
【請求項２】
前記タイヤのタイヤ径方向及びトレッド幅方向の断面視において、前記ゴム層の延在範囲は、前記インナーライナーの延在範囲の５０％以下である請求項１に記載のタイヤ。
【請求項３】
前記ゴム層が、天然ゴム及びスチレン−ブタジエン共重合体ゴムからなる請求項１又は２に記載のタイヤ。
【請求項４】
前記ゴム層には、ゴム成分１００質量部に対して軟化剤５〜４０質量部が含まれる請求項１〜３のいずれか１項に記載のタイヤ。
【請求項５】
前記インナーライナーは、
熱可塑性樹脂からなるＡ層と、
該Ａ層に隣接し、エラストマーを含む樹脂組成物からなるＢ層と
を含み、
上記Ａ層の一層の平均厚みが０．００１μｍ以上１０μｍ以下であり、上記Ｂ層の一層の平均厚みが０．００１μｍ以上４０μｍ以下である請求項１〜４のいずれか１項に記載のタイヤ。
【請求項６】
前記インナーライナーは、
前記Ａ層と前記Ｂ層とを含む複数の樹脂層が７層以上積層された多層構造体である請求項５に記載のタイヤ。
【発明の詳細な説明】
【技術分野】
【０００１】
本発明は、熱可塑性樹脂フィルムをインナーライナーとして使用したタイヤに関する。
【背景技術】
【０００２】
気体が充填されるタイヤの内面には、気体を遮断するガスバリヤ層としてインナーライナーが配置されている。近年、酸素の透過量が低く、すなわち、ガスバリア性が高く、従来のブチル系ゴムよりも軽量な熱可塑性樹脂フィルムをインナーライナーとして用いる技術が提案されている（例えば、特許文献１参照）。
特許文献１では、熱可塑性樹脂エラストマー組成物の層（熱可塑性樹脂フィルム）の貯蔵弾性率よりも、ジエン系ゴム組成物の層（カーカス）の貯蔵弾性率を小さく設定するとともに、両者を接着する粘接着剤の貯蔵弾性率がその中間の値になるように設定することにより、タイヤの変形に伴う熱可塑性樹脂フィルムへの応力集中を防ぎ、熱可塑性樹脂フィルムの低温耐久性を向上させている。
【先行技術文献】
【特許文献】
【０００３】
【特許文献１】特開２００７−０９９１４６号公報
【発明の概要】
【発明が解決しようとする課題】
【０００４】
しかしながら、特許文献１に開示されたタイヤには、依然として改善の余地があった。すなわち、熱可塑性樹脂フィルムをインナーライナーとして使用したタイヤでは、例えば、−２０℃以下の低温環境では、０℃付近に比べてタイヤの変形に対するインナーライナーの追従性が低下するため、インナーライナーとカーカスとの接着界面において、インナーライナーにかかる応力が一層シビアになり、インナーライナーの破断やクラックの発生確率が高まることが考えられる。
【０００５】
このため、例えば、−２０℃以下の低温環境では、インナーライナーやカーカスの更なる柔軟化が必要であるが、カーカスを柔軟化しすぎるとタイヤ全体としての耐久性が低下してしまう問題があった。前記低温環境においても、タイヤの耐久性を犠牲にすることなくインナーライナーの破断やクラックの発生確率を低いところで維持できれば、性能を十分に発揮することができるタイヤを提供することができる。
そこで、本発明は、熱可塑性樹脂フィルムをインナーライナーとして使用したタイヤであって、低温環境におけるインナーライナーの破断やクラックに対する耐性を向上することが可能なタイヤの提供を目的とする。
【課題を解決するための手段】
【０００６】
本発明者らは、上記目的を達成するために、鋭意検討した結果、熱可塑性樹脂フィルムをインナーライナーとして使用したタイヤにおいて、カーカスとインナーライナーとの間に、動的貯蔵せん断弾性率を特定の値に設定したゴム層を配置することによって、低温環境におけるインナーライナーの破断やクラックに対する耐性が高められることを見出した。
本発明は、かかる知見に基づいて完成したものである。
【０００７】
すなわち、本発明は、以下の内容を含む。
［１］リムに当接する一対のビード部と、該ビード部に連なり互いに対峙する一対のサイドウォール部と、路面に接地するトレッド部と、該トレッド部の幅方向外側のトレッド端からタイヤ径方向の内側に向けて延び該サイドウォール部に連なるタイヤショルダー部と、
該一対のビード部の間で馬蹄形に形成されるとともに該トレッド部の該路面とは反対側に配置されるカーカスと、
前記カーカスと前記トレッド部との間に配置されるベルト層と、
該カーカスの該路面とは反対側に配置されるとともに熱可塑性樹脂フィルムを有するインナーライナーと、
を有するタイヤであって、
該カーカスと該インナーライナーとの間に配置されるゴム層を有し、
該ゴム層の−２０℃における動的貯蔵弾性率Ｅ’が１．０×１０5〜１．０×１０7Ｐａであるとともに、前記ゴム層の厚みが０．１〜１ｍｍであり、
該ゴム層が、
該トレッド部のトレッド幅方向における中央領域を除く領域であって、
該ベルト層のトレッド幅方向における最も外側に位置するベルト端部に対応するカーカスの一部である第１部分と、該サイドウォール部において該カーカスの対峙する間隔が最大になる第２部分との間の領域を含む領域に配置されることを特徴とするタイヤ。
【発明の効果】
【０００８】
本発明によれば、熱可塑性樹脂フィルムをインナーライナーとして使用したタイヤであって、低温環境におけるインナーライナーの破断やクラックに対する耐性を向上することが可能なタイヤを提供できる。
【図面の簡単な説明】
【０００９】
【図１】本発明の実施形態として示すタイヤのトレッド幅方向及びタイヤ径方向の断面図である。
【図２】図１の領域Ｉを拡大して示す拡大断面図である。
【発明を実施するための形態】
【００１０】
以下、本発明について説明する。本発明は、リムに当接する一対のビード部と、該ビード部に連なり互いに対峙する一対のサイドウォール部と、路面に接地するトレッド部と、該トレッド部の幅方向外側のトレッド端からタイヤ径方向の内側に向けて延び該サイドウォール部に連なるタイヤショルダー部と、該一対のビード部の間で馬蹄形に形成されるとともに該トレッド部の該路面とは反対側に配置されるカーカスと、前記カーカスと前記トレッド部との間に配置されるベルト層と、該カーカスの該路面とは反対側に配置されるとともに熱可塑性樹脂フィルムを有するインナーライナーと、を有するタイヤであって、該カーカスと該インナーライナーとの間に配置されるゴム層を有し、該ゴム層の−２０℃における動的貯蔵弾性率Ｅ’が１．０×１０5〜１．０×１０7Ｐａであるとともに、前記ゴム層の厚みが０．１〜１ｍｍであり、該ゴム層が、該トレッド部のトレッド幅方向における中央領域を除く領域であって、該ベルト層のトレッド幅方向における最も外側に位置するベルト端部に対応するカーカスの一部である第１部分と、該サイドウォール部において該カーカスの対峙する間隔が最大になる第２部分との間の領域を含む領域に配置されることを特徴とする。
【００１１】
［タイヤ］
＜タイヤの構造＞
以下、本発明の実施形態に係るタイヤの構造について詳細に説明する。図１は、本発明の実施形態として示すタイヤのトレッド幅方向及びタイヤ径方向の断面図である。図２は、図１の領域Ｉを拡大した拡大断面図である。
なお、以下の図面の記載において、同一または類似の部分には、同一または類似の符号を付している。ただし、図面は模式的なものであり、各寸法の比率などは現実のものとは異なることに留意すべきである。したがって、具体的な寸法などは以下の説明を参酌して判断すべきものである。また、図面相互間においても互いの寸法の関係や比率が異なる部分が含まれていることは勿論である。
【００１２】
タイヤ１は、リムに当接する一対のビード部２と、該ビード部２に連なり互いに対峙する一対のサイドウォール部３と、路面に接地するトレッド部４と、該トレッド部の幅方向外側のトレッド端４１からタイヤ径方向の内側に向けて延び該サイドウォール部３に連なるタイヤショルダー部５とを有する。
【００１３】
また、タイヤ１は、一対のビードコア１１，１２と、ビードフィラー１３，１４と、カーカスプライを含むカーカス１５を有する。また、タイヤ１は、熱可塑性樹脂フィルムからなるインナーライナー１６と、カーカス１５とインナーライナー１６との間に配置されるゴム層１７と、を有する。インナーライナー１６は、カーカス１５のタイヤ内側に配置されている。また、図２に示すように、タイヤ１は、インナーライナー１６とゴム層１７とを接着する接着層３１（図１には不図示）を有する。
【００１４】
ビードフィラー１３，１４は、ビードコア１１，１２からタイヤ径方向外側に延在する。カーカス１５は、ビードコア１１，１２において、ビードフィラー１３，１４のトレッド幅方向外側に折り返されて、馬蹄形のタイヤケースの骨格を形成する。カーカス１５のタイヤ径方向外側には、複数のベルト層からなるベルト層１８が配設されている。ベルト層１８の更にタイヤ径方向外側には、ベルト補強層１９が配設されている。
【００１５】
本発明の実施形態に係るタイヤ１には、空気、窒素などのガスが充填される。タイヤ１の構造は一例であって、図１の構造に限定されない。例えば、乗用車用タイヤ、重荷重用タイヤ、オフザロード用タイヤ、二輪車用タイヤ、航空機タイヤ、農業用タイヤなどが挙げられる。
【００１６】
また、本発明の実施形態において、−２０℃における、インナーライナー１６を構成する熱可塑性樹脂フィルムの動的貯蔵弾性率をＥ1’、ゴム層１７の動的貯蔵弾性率をＥ2’、接着層３１の動的貯蔵弾性率をＥ4’とする。
ゴム層１７の−２０℃における動的貯蔵弾性率Ｅ2’は、１．０×１０5〜１．０×１０7Ｐａであるとともに、ゴム層１７の厚みは、０．１〜１ｍｍである。ゴム層１７の詳細は、後述する。
実施形態において、弾性率とは、上島製作所（株）製スペクトロメータを用い、初期歪み１０％、動歪０．１％、周波数１５Ｈｚ、−２０℃の条件で測定した動的貯蔵弾性率（Ｅ'）である。
【００１７】
実施形態に係るタイヤ１におけるゴム層１７の配置位置について説明する。
カーカス１５は、ベルト層１８のトレッド幅方向における最も外側に位置するベルト端部１８１に対応する第１部分Ｃ１と、サイドウォール部３において該カーカス１５の対峙する間隔ＣＷが最大になる第２部分Ｃ２とを有する。
タイヤ１において、インナーライナー１６は、タイヤ内面の全面に亘って配置されている。これに対して、ゴム層１７は、図１に示すように、トレッド部４のトレッド幅方向における中央領域Ａを除く領域であって、第１部分Ｃ１と、第２部分Ｃ２との間の領域を含む領域に配置される。ゴム層１７が配置される領域は、タイヤショルダー部５を含む。
除かれる領域とは、タイヤ径方向及びトレッド幅方向の断面視において、ベルト層１８のベルト端部１８１間の長さ（図１におけるＴＷ）の７０〜８０％に相当する領域をいう。本実施形態に係るタイヤ１では、この領域にゴム層１７は配置されない。
【００１８】
タイヤショルダー部５は、タイヤ１の通常の使用状況において変形しやすく、タイヤショルダー部５のタイヤ内面に配置されたインナーライナー１６に応力が集中しやすい。本実施形態では、カーカス１５の第１部分Ｃ１と第２部分Ｃ２との間の領域を含む領域にゴム層１７を配置することによって、インナーライナー１６において、応力が集中しやすい部分を補強することができる。インナーライナー１６において、応力が集中しやすい部分とは、特にタイヤショルダー部５に相当するインナーライナー１６の一部である。
【００１９】
タイヤ径方向及びトレッド幅方向の断面視において、ゴム層１７の延在範囲は、インナーライナー１６の延在範囲の７０％以下とすることができる。また、ゴム層１７の延在範囲は、インナーライナー１６の延在範囲の５０％以下とすることが好ましい。
ゴム層１７の延在範囲を上述のように設定することにより、インナーライナー１６を補強する効果を維持しつつ、ゴム層１７によるタイヤ１の全重量の増加を抑えることができる。
【００２０】
＜カーカス＞
カーカス１５は、１枚又は２枚以上のカーカスプライよりなっており、カーカスプライは、ポリエステルなどの繊維がコーティングゴムに包まれたものである。
このコーティングゴムの材料には特に制限はなく、例えばジエン系ゴムが用いられる。このジエン系ゴムとしては、具体的には、天然ゴム（ＮＲ）、イソプレンゴム（ＩＲ）、シス−１，４−ポリブタジエンゴム（ＢＲ）、シンジオタクチック−１，２−ポリブタジエンゴム（１，２ＢＲ）、スチレン−ブタジエン共重合体ゴム（ＳＢＲ）等が挙げられる。これらジエン系ゴムは、一種単独で用いてもよいし、二種以上を組み合わせて用いてもよい。
コーティングゴムには、上記ゴム成分の他に、ゴム業界で通常使用される配合剤、例えば、補強性充填材、軟化剤、老化防止剤、加硫剤、ゴム用加硫促進剤、スコーチ防止剤、亜鉛華、ステアリン酸等を目的に応じて適宜配合することができる。これら配合剤としては、市販品を好適に使用することができる。
【００２１】
＜インナーライナー＞
インナーライナー１６は、熱可塑性樹脂フィルムを有する。本実施形態では、インナーライナー１６は、熱可塑性樹脂フィルムを含む複数の樹脂層から形成された多層構造体であってもよい。本実施形態において、熱可塑性樹脂フィルムは、熱可塑性樹脂組成物からなるＡ層を構成する。
熱可塑性樹脂フィルムの−２０℃における動的貯蔵弾性率Ｅ1’は、好ましくは１×１０8〜１×１０9Ｐａであり、より好ましくは２×１０8〜８×１０8Ｐａであり、更に好ましくは４×１０8〜６×１０8Ｐａである。１×１０8Ｐａ以上であると、気体透過性の低い熱可塑性樹脂フィルムを用いることができ、ガスバリア性を向上させることができる点で好ましい。
実施形態に係るタイヤにおけるインナーライナー１６の構成としては、次のものが挙げられる。すなわち、熱可塑性樹脂フィルム（Ａ層）の単層よりなっていてもよく、熱可塑性樹脂フィルム（Ａ層）の２層以上の多層よりなっていてもよい。また、熱可塑性樹脂フィルム（Ａ層）と他の層（Ｂ層）とを含む２層以上の多層よりなっていてもよい。他の層（Ｂ層）としては、延性の高いエラストマーを含む樹脂組成物からなる層であることが好ましい。これにより、熱可塑性樹脂フィルム（Ａ層）の延性が低い場合でも、インナーライナー１６の全体的な延性を高めることができる。
【００２２】
なお、インナーライナー１６が積層体である場合には、熱可塑性樹脂フィルムの−２０℃における動的貯蔵弾性率Ｅ1’は、熱可塑性樹脂フィルム（Ａ層）全体の動的貯蔵弾性率のことである。
また、インナーライナー１６の全体の厚さは、０．１μｍ以上１０００μｍ以下が好ましく、０．５μｍ以上７５０μｍ以下がより好ましく、１μｍ以上５００μｍ以下がさらに好ましい。
【００２３】
《層構造（多層構造体）》
以下、インナーライナー１６が多層構造体である場合の層構造、熱可塑性樹脂フィルム（Ａ層）、エラストマーを含む樹脂組成物からなる層（Ｂ層）、Ａ層とＢ層との関係、及び多層構造体の製造方法について説明する。
本実施形態において、インナーライナー１６を構成する多層構造体は、熱可塑性樹脂フィルム（Ａ層）とエラストマーを含む樹脂組成物からなる層（Ｂ層）とを合計２層以上備えていることが好ましい。一例として、多層構造体において、Ａ層は、ガス透過性の低い層であり、Ｂ層は、延性の高い層とすることができる。多層構造体をこのように構成した場合には、インナーライナー１６のガス透過性を低下させるとともに、インナーライナー１６の低温環境におけるクラックに対する耐性（耐クラック性という）及び屈曲によって生じる損傷等に対する耐性（耐屈曲性）を向上させることができる。ガス透過性が低いことを低ガス透過性、或いはガスバリア性という場合もある。
【００２４】
低ガス透過性及び耐クラック性の観点と製造上の観点から、Ａ層及びＢ層の合計の層数としては、３層以上が好ましく、７層以上がより好ましく、１７層以上が更に好ましく、２５層以上が特に好ましく、４８層以上がとりわけ好ましく、６５層以上が極めて好ましい。当該多層構造体は、さらに多層の構造体としてもよく、Ａ層及びＢ層の合計の層数として、１２８層以上、２５６層以上、５１２層以上、１，０２４層以上とすることもできる。なお、この合計層数の上限は当該多層構造体の用途によって適宜選定される。
【００２５】
この多層構造体は、Ａ層及びＢ層以外のＣ層等を有することも可能である。また、Ａ層及びＢ層の積層順としては、例えば、
（１）Ａ，Ｂ，Ａ，Ｂ・・・Ａ，Ｂ（つまり、（ＡＢ）n）
（２）Ａ，Ｂ，Ａ，Ｂ・・・・・Ａ（つまり、（ＡＢ）nＡ）
（３）Ｂ，Ａ，Ｂ，Ａ・・・・・Ｂ（つまり、（ＢＡ）nＢ）
（４）Ａ，Ａ，Ｂ，Ｂ・・・Ｂ，Ｂ（つまり、（ＡＡＢＢ）n）
等の積層順を採用することができる。また、その他のＣ層を有する場合、例えば、
（５）Ａ，Ｂ，Ｃ・・・Ａ，Ｂ，Ｃ（つまり、（ＡＢＣ）n）
等の積層順を採用することができる。ただし、ｎは、１以上の整数である。
【００２６】
特に、Ａ層及びＢ層の積層順としては、上記（１）、（２）又は（３）のように、Ａ層とＢ層とが交互に積層されていることが好ましい。このようにＡ層とＢ層とが交互に積層された積層体に、活性エネルギー線を照射してもよい。これにより、積層される各層間の結合性が向上し高い接着性を発現することができる。その結果、当該多層構造体の層間接着性ひいては低ガス透過性、耐屈曲性等を格段に向上させることができる。また、Ａ層とＢ層とを交互に積層することで、Ａ層が両面からＢ層に挟まれるため、Ａ層の延性がより向上される。
【００２７】
また、この多層構造体を構成可能なＣ層としては、特に限定されず、例えば、一般的な合成樹脂層、合成樹脂フィルム等も用いられる。
【００２８】
この多層構造体において、上記Ａ層及びＢ層の一層の平均厚みは、それぞれ、好ましくは０．００１〜１０μｍであり、より好ましくは０．００１〜４０μｍである。Ａ層及びＢ層の一層の平均厚みを上記範囲とすることで、多層構造体の全体の厚さが同じである場合でも数を増やすことができ、その結果、当該多層構造体の低ガス透過性、耐屈曲性等をさらに向上させることができる。
【００２９】
なお、当該多層構造体は、上記範囲の厚みを有するＡ層と共に、エラストマーを含む樹脂組成物からなるＢ層が積層されているため、ガスバリア性を有するＡ層の延性が低い場合でも、延性の低い樹脂組成物からなるＡ層の延性をより高めることができる。これは、延性に優れたＢ層に、延性の低い樹脂組成物からなるＡ層を薄く積層させることで、この延性の低い樹脂組成物が、延性の高い状態に転移するためと考えられる。本発明者は、上記事実に着目し、Ａ層は一般に延性が低い材料からなるが、このように各層の厚みを非常に薄くすることで、インナーライナーに求められる低ガス透過性と耐屈曲性とを高度に両立できる。そのため、当該多層構造体は、屈曲などの変形をさせて使用する場合でも、低ガス透過性等の特性を維持することができる。
【００３０】
Ａ層一層の平均厚みの下限としては、０．００１μｍであるが、０．００５μｍが好ましく、０．０１μｍがさらに好ましい。一方、Ａ層一層の平均厚みの上限としては、１０μｍであるが、７μｍが好ましく、５μｍがさらに好ましく、３μｍがさらに好ましく、１μｍがさらに好ましく、０．５μｍがさらに好ましく、０．２μｍさらには０．１μｍが特に好ましく、０．０５μｍが最も好ましい。
【００３１】
Ａ層一層の平均厚みが上記下限より小さいと、均一な厚さで成形することが困難になり、当該多層構造体の低ガス透過性及びその耐屈曲性が低下するおそれがある。逆に、Ａ層一層の平均厚みが上記上限を超えると、当該多層構造体全体の厚みが同じである場合、当該多層構造体の耐久性及び耐クラック性が低下するおそれがある。また、Ａ層一層の平均厚みが上記上限を超えると、上述したＡ層の延性向上が十分に発現しないおそれがある。なお、Ａ層の一層の平均厚みとは、当該多層構造体に含まれる全Ａ層の厚みの合計をＡ層の層数で除した値をいう。
【００３２】
Ｂ層一層の平均厚みの下限としては、０．００１μｍであるが、Ａ層と同様の理由により０．００５μｍが好ましく、０．０１μｍがさらに好ましい。一方、Ｂ層一層の平均厚みの上限としては、４０μｍであるが、３０μｍが好ましく、２０μｍ以下がさらに好ましい。Ｂ層一層の平均厚みが上記上限を超えると、当該多層構造体全体の厚みが同じである場合、当該多層構造体の耐久性及び耐クラック性が低下するおそれがある。なお、Ｂ層の一層の平均厚みも、当該多層構造体に含まれる全Ｂ層の厚さの合計をＢ層の層数で除した値をいう。
【００３３】
なお、Ｂ層一層の平均厚みに関しては、Ｂ層一層の平均厚みのＡ層一層の平均厚みに対する比（Ｂ層／Ａ層）が１／３以上であることが好ましく、１／２以上であることがより好ましい。また、上記比が１以上、すなわちＢ層一層の平均厚みがＡ層一層の平均厚みと同じ又はそれ以上であることがさらに好ましく、２以上であることが特に好ましい。Ａ層とＢ層との厚みの比をこのようにすることで、当該多層構造体が全層破断に至るまでの屈曲疲労特性が向上する。
【００３４】
当該多層構造体の厚みとしては０．１μｍ以上１，０００μｍ以下が好ましく、０．５μｍ以上７５０μｍ以下がより好ましく、１μｍ以上５００μｍ以下がさらに好ましい。当該多層構造体の厚みを上記範囲とすることで、上記のＡ層及びＢ層の一層の平均厚みを上記範囲とすることと相まって、タイヤのインナーライナー等への適用性を維持しつつガスバリア性、耐屈曲性、耐クラック性、耐久性、延伸性などをさらに向上させることができる。ここで、多層構造体の厚みは、多層構造体の任意に選ばれた点での断面の厚みを測定することにより得られる。
【００３５】
《熱可塑性樹脂フィルム（Ａ層）》
熱可塑性樹脂フィルム（Ａ層）は、熱可塑性樹脂（Ａ１）からなるマトリクス中に、−２０℃における動的貯蔵弾性率Ｅ’が熱可塑性樹脂（Ａ１）よりも低い柔軟樹脂（Ａ２）を分散させた樹脂組成物（Ａ３）からなる層を少なくとも含むことを要する。
ここで、熱可塑性樹脂（Ａ１）としては、−２０℃における動的貯蔵弾性率Ｅ’が１×１０8Ｐａを超えることが好ましく、具体的には、ポリアミド系樹脂、ポリ塩化ビニリデン系樹脂、ポリエステル系樹脂、熱可塑性ウレタン系エラストマー、エチレン−ビニルアルコール共重合体系樹脂等が挙げられ、これらの中でもエチレン−ビニルアルコール共重合体系樹脂が好ましい。かかるエチレン−ビニルアルコール共重合体系樹脂は、酸素の透過量が低く、低ガス透過性が非常に良好である。なお、これら熟可塑性樹脂（Ａ１）は、一種単独で用いてもよいし、二種以上を組み合わせて用いてもよい。
【００３６】
一方、柔軟樹脂（Ａ２）としては、−２０℃における動的貯蔵弾性率Ｅ’が上記熱可塑性樹脂（Ａ１）よりも低いことを要し、１×１０8Ｐａ以下であることが好ましく、１×１０8Ｐａ以下であると、熱可塑性樹脂フィルム（Ａ層）の弾性率を低下させることができ、その結果、低温環境における耐クラック性及び耐屈曲性を向上させることができる。
【００３７】
また、上記柔軟樹脂（Ａ２）は、水酸基と反応する官能基を有することが好ましい。上記柔軟樹脂（Ａ２）が水酸基と反応する官能基を有することで、熱可塑性樹脂（Ａ１）中に柔軟樹脂（Ａ２）が均一に分散するようになる。ここで、水酸基と反応する官能基としては、無水マレイン酸残基、水酸基、カルボキシル基、アミノ基等が挙げられる。かかる水酸基と反応する官能基を有する柔軟樹脂（Ａ２）として、具体的には、無水マレイン酸変性水素添加スチレンーエチレンーブタジエンースチレンブロック共重合体、無水マレイン酸変性超低密度ポリエチレン等が挙げられる。
【００３８】
更に、上記柔軟樹脂（Ａ２）は、平均粒径が２μｍ以下であることが好ましい。柔軟樹脂（Ａ２）の平均粒径が２μｍを超えてしまうと、熱可塑性樹脂フィルム（Ａ層）の耐屈曲性を十分に改善できないおそれがあり、ガスバリア性の低下、延いてはタイヤの内圧保持性の悪化をもたらすことがある。なお、熱可塑性樹脂フィルム（Ａ層）中の柔軟樹脂（Ａ２）の平均粒径は、例えば、サンプルを凍結し、該サンプルをミクロトームにより切片にして、透過電子顕微鏡（ＴＥＭ）で観察する。
【００３９】
熱可塑性樹脂フィルム（Ａ層）中における柔軟樹脂（Ａ２）の含有率は、１０〜３０質量％の範囲であることが好ましい。柔軟樹脂（Ａ２）の含有率が１０質量％未満では、耐屈曲性を向上させる効果が小さく、一方、３０質量％を超えると、ガス透過性が大きくなることがある。
【００４０】
上記エチレン−ビニルアルコール共重合体系樹脂としては、エチレン−ビニルアルコール共重合体に、例えば、エポキシ化合物を反応させて得られる変性エチレン−ビニルアルコール共重合体であることが好ましい。かかる変性エチレン−ビニルアルコール共重合体は、通常のエチレン−ビニルアルコール共重合体に比べて弾性率が低いため、層曲時の耐破断性が高く、また低温環境における耐クラック性にも優れている。
【００４１】
上記エチレン−ビニルアルコール共重合体は、エチレン含有量が２５〜５０モル％であることが好ましく、３０〜４８モル％であることが更に好ましく、３５〜４５モル％であることが一層好ましい。エチレン含有量が２５モル％未満では、耐屈曲性、耐疲労性及び溶融成形性が悪化することがあり、一方、５０モル％を超えると、ガスバリア性を十分に確保できないことがある。また、該エチレン−ビニルアルコール共重合体は、ケン化度が９０％以上であることが好ましく、９５％以上であることが更に好ましく、９９％以上であることが一層好ましい。ケン化度が９０％未満では、ガスバリア性及び成形時の熱安定性が不十分となることがある。更に、該エチレン−ビニルアルコール共重合体は、メルトフローレート（ＭＦＲ）が１９０℃、２１６０ｇ荷重下で０．１〜３０ｇ／１０分であることが好ましく、０．３〜２５ｇ／１０分であることが更に好ましい。
【００４２】
本発明において、上記変性エチレン−ビニルアルコール共重合体の製造方法は、特に限定されないが、エチレン−ビニルアルコール共重合体とエポキシ化合物とを溶液中で反応させる製造方法が好適に挙げられる。より詳しくは、エチレン−ビニルアルコール共重合体の溶液に、酸触媒又はアルカリ触媒存在下、好ましくは酸触媒存在下、エポキシ化合物を添加し、反応させることによって変性エチレン−ビニルアルコール共重合体を製造することができる。反応溶媒としては、ジメチルスルホキシド、ジメチルホルムアミド、ジメチルアセトアミド及びＮ−メチルピロリドン等の非プロトン性極性溶媒が挙げられる。また、酸触媒としては、ｐ−トルエンスルホン酸、メタンスルホン酸、トリフルオロメクンスルホン酸、硫酸及び三フッ化ホウ素等が挙げられ、アルカリ触媒としては、水酸化ナトリウム、水酸化カリウム、水酸化リチウム、ナトリウムメトキシド等が挙げられる。なお、触媒量は、エチレン−ビニルアルコール共重合体１００質量部に対し、０．０００１〜１０質量部の範囲が好ましい。
【００４３】
上記エチレン−ビニルアルコール共重合体に反応させるエポキシ化合物としては、一価のエポキシ化合物が好ましい。二価以上のエポキシ化合物は、エチレン−ビニルアルコール共重合体と架橋反応し、ゲル、ブツ等を発生して、インナーライナーの品質を低下させることがある。なお、変性エチレン−ビニルアルコール共重合体の製造容易性、ガスバリア性、耐屈曲性及び耐疲労性の観点から、一価のエポキシ化合物の中でも、グリシドール及びエポキシプロパンが特に好ましい。また、上記エポキシ化合物は、エチレン−ビニルアルコール共重合体１００質量部に対して１〜５０質量部を反応させることが好ましく、２〜４０質量部を反応させることが更に好ましく、５〜３５質量部を反応させることが一層好ましい。
【００４４】
上記変性エチレン−ビニルアルコール共重合体は、ガスバリア性、耐屈曲性及び耐疲労性を得る観点から、メルトフローレート（ＭＦＲ）が１９０℃、２１６０ｇ荷重下で０．１〜３０ｇ／１０分であることが好ましく、０．３〜２５ｇ／１０分であることが更に好ましく、０．５〜２０ｇ／１０分であることが一層好ましい。
【００４５】
上記熱可塑性樹脂フィルム（Ａ層）は、熟可塑性樹脂（Ａ１）と柔軟樹脂（Ａ２）とを混練して樹脂組成物（Ａ３）を調製した後に、溶融成形、好ましくはＴダイ法、インフレーション法等の押出成形により、好ましくは１５０〜２７０℃の溶融温度でフィルムやシート等に成形することができる。また、上記熱可塑性樹脂フィルム（Ａ層）は、樹脂組成物（Ａ３）からなる層を含む限り、単層であっても、多層化されたものでもよい。ここで、多層化する方法としては、共押出する方法等が挙げられる。
【００４６】
本発明の積層体において、耐水性及びゴムに対する密着性の観点から、更に熱可塑性ウレタン系エラストマーからなる層を一層以上含むことが好ましい。ここで、上記熱可塑性ウレタン系エラストマーは、ポリオ−ルと、イソシアネート化合物と、短鎖ジオールとの反応によって得られる。ポリオール及び短鎖ジオールは、イソシアネート化合物との付加反応により、直鎖状ポリウレタンを形成する。上記ポリオールは、熱可塑性ウレタン系エラストマーにおいて柔軟な部分となり、イソシアネート化合物及び短鎖ジオールは硬い部分となる。なお、熱可塑性ウレタン系エラストマーは、原料の種類、配合量、重合条件等を変えることで、広範囲に性質を変えることができる。かかる熱可塑性ウレタン系エラストマーとしては、ポリエーテル系ウレタン等が好適に挙げられる。
【００４７】
また、上記熱可塑性樹脂フィルム（Ａ層）は、２０℃、６５％ＲＨにおける酸素透過係数が３．０×１０-12ｃｍ3／ｃｍ2・ｓｅｃ・ｃｍＨｇ以下であることが好ましく、１．０×１０-12ｃｍ3／ｃｍ2・ｓｅｃ・ｃｍＨｇ以下であることが更に好ましく、５．０×１０-13ｃｍ3／ｃｍ2・ｓｅｃ・ｃｍＨｇ以下であることが一層好ましい。２０℃、６５％ＲＨにおける酸素透過係数が３．０×１０-12ｃｍ3／ｃｍ2・ｓｅｃ・ｃｍＨｇを超えると、この熱可塑性樹脂フィルム（Ａ層）をインナーライナーとして用いる際に、タイヤの内圧保特性を高めるために、熱可塑性樹脂フィルム（Ａ層）を厚くせざるを得ず、タイヤの重量を十分に低減できなくなる。
【００４８】
更に、上記熱可塑性樹脂フィルム（Ａ層）は、架橋されていることが好ましい。熱可塑性樹脂フィルム（Ａ層）が架橋されていない場合、タイヤの加硫工程で積層体（インナーライナー）が著しく変形して不均一となり、熱可塑性樹脂フィルム（Ａ層）のガスバリア性、耐屈曲性、耐疲労性が悪化することがある。ここで、架橋方法としては、エネルギー線を照射する方法が好ましく、該エネルギー線としては、紫外線、電子線、Ｘ線、α線、γ線等の電離放射線が挙げられ、これらの中でも電子線が特に好ましい。電子線の照射は、熱可塑性樹脂フィルム（Ａ層）をフィルムやシート等の成形体に加工した後に行うことが好ましい。ここで、電子線の線量は、１０〜６０Ｍｒａｄの範囲が好ましく、２０〜５０Ｍｒａｄの範囲が更に好ましい。電子線の線量が１０Ｍｒａｄ未満では、架橋が進み難く、一方、６０Ｍｒａｄを超えると、成形体の劣化が進み易くなる。また、熱可塑性樹脂フィルム（Ａ層）は、接着剤層との粘着性を向上させるために、酸化法や凹凸化法等によって表面処理を施してもよい。上記酸化法としては、コロナ放電処理、プラズマ放電処理、クロム酸処理（湿式）、火炎処理、熟風処理、オゾン、紫外線照射処理等が挙げられ、凹凸化法としては、サンドブラスト法、溶剤処理法等が挙げられる。これらの中でもコロナ放電処理が好ましい。
【００４９】
《エラストマーを含む樹脂組成物からなる層（Ｂ層）》
インナーライナー１６が多層構造体である場合には、耐水性及びゴムに対する密着性の観点から、更にエラストマーを含む樹脂組成物からなる層（Ｂ層）を一層以上含むことが好ましい。このエラストマーとしては、溶融成形のためには熱可塑性エラストマーを用いることが好ましい。
【００５０】
この熱可塑性エラストマーとしては、例えば、ポリスチレン系熱可塑性エラストマー、ポリオレフィン系熱可塑性エラストマー、ポリジエン系熱可塑性エラストマー、ポリ塩化ビニル系熱可塑性エラストマー、塩素化ポリエチレン系熱可塑性エラストマー、ポリウレタン系熱可塑性エラストマー、ポリエステル系熱可塑性エラストマー、ポリアミド系熱可塑性エラストマー及びフッ素樹脂系熱可塑性エラストマーからなる群より選ばれる少なくとも１種を挙げることができる。これらの中でも、成形容易性の観点から、ポリスチレン系熱可塑性エラストマー、ポリオレフィン系熱可塑性エラストマー、ポリジエン系熱可塑性エラストマー、ポリウレタン系熱可塑性エラストマー、ポリエステル系熱可塑性エラストマー及びポリアミド系熱可塑性エラストマーからなる群より選ばれる少なくとも１種が好ましく用いられ、ポリウレタン系熱可塑性エラストマーがより好ましく用いられる。
【００５１】
ここで、上記ポリウレタン系熱可塑性エラストマーは、ポリオ−ルと、イソシアネート化合物と、短鎖ジオールとの反応によって得られる。ポリオール及び短鎖ジオールは、イソシアネート化合物との付加反応により、直鎖状ポリウレタンを形成する。上記ポリオールは、熱可塑性ウレタン系エラストマーにおいて柔軟な部分となり、イソシアネート化合物及び短鎖ジオールは硬い部分となる。なお、熱可塑性ウレタン系エラストマーは、原料の種類、配合量、重合条件等を変えることで、広範囲に性質を変えることができる。かかる熱可塑性ウレタン系エラストマーとしては、ポリエーテル系ウレタン等が好適に挙げられる。
【００５２】
本発明の積層体は、耐水性及びゴムに対する密着性の観点から、更に熱可塑性ウレタン系エラストマーからなる層を一層以上含んでいてもよい。ここで、上記熱可塑性ウレタン系エラストマーは、ポリオ−ルと、イソシアネート化合物と、短鎖ジオールとの反応によって得られる。ポリオール及び短鎖ジオールは、イソシアネート化合物との付加反応により、直鎖状ポリウレタンを形成する。上記ポリオールは、熱可塑性ウレタン系エラストマーにおいて柔軟な部分となり、イソシアネート化合物及び短鎖ジオールは硬い部分となる。なお、熱可塑性ウレタン系エラストマーは、原料の種類、配合量、重合条件等を変えることで、広範囲に性質を変えることができる。かかる熱可塑性ウレタン系エラストマーとしては、ポリエーテル系ウレタン等が好適に挙げられる。
【００５３】
《Ａ層とＢ層との関係》
上記多層構造体における、Ａ層とＢ層との剥離抗力としては、１８０℃で１５分間加熱後に、ＪＩＳ−Ｋ６８５４に準拠し、２３℃、５０％ＲＨ雰囲気下、引張り速度５０ｍｍ／分での測定において、好ましくは２５Ｎ／２５ｍｍ以上、より好ましくは２７Ｎ／２５ｍｍ以上、さらに好ましくは３０Ｎ／２５ｍｍ以上、特に好ましくは５０Ｎ／２５ｍｍ以上である。このように、Ａ層とＢ層とは、非常に優れた層間接着性を有している。
【００５４】
当該多層構造体の層間関係に関しては、活性エネルギー線の照射によって、Ａ層とＢ層との界面で分子間の架橋反応が生じ、強固に結合していると考えられ、高い層間接着性が発現される。
【００５５】
《多層構造体の製造方法》
上記多層構造体の製造方法は、Ａ層とＢ層とが良好に積層・接着される方法であれば特に限定されるものではなく、例えば共押出し、はり合わせ、コーティング、ボンディング、付着などの公知の方法を採用することができる。当該多層構造体の製造方法としては、具体的には（１）Ａ層形成用の樹脂組成物とＢ層形成用の樹脂組成物とを用い、多層共押出法によりＡ層及びＢ層を有する多層構造体を製造する方法や、（２）Ａ層形成用の樹脂組成物とＢ層形成用の樹脂組成物とを用い、接着剤を介して複数の積層体を重ね合わせ、延伸することでＡ層及びＢ層を有する多層構造体を製造する方法などが例示される。この中でも、生産性が高く、層間接着性に優れる観点から、（１）のＡ層形成用の樹脂組成物とＢ層形成用の樹脂組成物とを用いた多層共押出法により成形する方法が好ましい。
【００５６】
多層共押出法においては、Ａ層形成用の樹脂組成物とＢ層形成用の樹脂組成物とは加熱溶融され、異なる押出機やポンプからそれぞれの流路を通って押出ダイに供給され、押出ダイから多層に押し出された後に積層接着することで、当該多層構造体が形成される。この押出ダイとしては、例えばマルチマニホールドダイ、フィールドブロック、スタティックミキサーなどを用いることができる。
【００５７】
当該多層構造体においては、このようにして得られた多層積層体に、上述のように活性エネルギー線を照射して、架橋反応を促進させ、Ａ層とＢ層との層間接着性をさらに向上させる。当該多層構造体は、このように活性エネルギー線が照射されてなるため、層間の接着性が高まる結果、ガスバリア性及び耐屈曲性を高めることができる。
【００５８】
上記活性エネルギー線とは、電磁波又は荷電粒子線の中でエネルギー量子を有するもの、具体的には、紫外線、γ線、電子線などをいう。これらの活性エネルギー線の中でも、層間接着性の向上効果の観点から、電子線が好ましい。活性エネルギー線として電子線を用いることで、層間の架橋反応がより促進され、当該多層構造体の層間接着性をさらに向上させることができる。
電子線を照射する場合、電子線源として、例えばコックロフトワルトン型、バンデグラフト型、共振変圧器型、絶縁コア変圧器型、あるいは直線型、ダイナミトロン型、高周波型などの各種電子線加速器を用い、通常加速電圧１００〜５００ｋＶで、照射線量５〜６００ｋＧｙの範囲で照射するのがよい。
また、活性エネルギー線として紫外線を用いる場合には、波長１９０〜３８０ｎｍの紫外線を含むものを照射するのがよい。紫外線源としては、特に制限はなく、例えば高圧水銀燈、低圧水銀燈、メタルハライドランプ、カーボンアーク燈などが用いられる。
【００５９】
この多層構造体は、上述のように層間接着性に優れ、高いガスバリア性、延伸性、熱成形性及び耐久性を有している。
【００６０】
この多層構造体は、上記実施形態に限定されるものではない。例えば、Ａ層及びＢ層以外に他の層を含んでいてもよい。この他の層を構成する樹脂組成物の種類は、特に限定されないが、Ａ層及び／又はＢ層との間の接着性が高いものが好ましい。他の層としては、Ａ層中の例えばＥＶＯＨの有する水酸基や、Ｂ層中の例えばＴＰＵの分子鎖中のカーバメート基又はイソシアネート基と反応して、結合を生成する官能基を有する分子鎖を有しているものが特に好ましい。
【００６１】
＜ゴム層＞
《ゴム層の構造》
本実施形態に係るタイヤにおいて、ゴム層１７を構成するゴム成分に特に制限はなく、例えば、ジエン系ゴムが用いられる。このジエン系ゴムとしては、具体的には、天然ゴム（ＮＲ）、イソプレンゴム（ＩＲ）、シス−１，４−ポリブタジエンゴム（ＢＲ）、シンジオタクチック−１，２−ポリブタジエンゴム（１，２ＢＲ）、スチレン−ブタジエン共重合体ゴム（ＳＢＲ）等が挙げられる。これらジエン系ゴムは、一種単独で用いてもよいし、二種以上を組み合わせて用いてもよい。
コーティングゴムには、上記ゴム成分の他に、ゴム業界で通常使用される配合剤、例えば、補強性充填材、軟化剤、老化防止剤、加硫剤、ゴム用加硫促進剤、スコーチ防止剤、亜鉛華、ステアリン酸等を目的に応じて適宜配合することができる。これら配合剤としては、市販品を好適に使用することができる。
【００６２】
ゴム層１７の−２０℃における動的貯蔵弾性率Ｅ2’は、１．０×１０5〜１．０×１０7Ｐａであるとともに、ゴム層１７の厚みは、０．１〜１ｍｍである。
ゴム層１７の−２０℃における動的貯蔵弾性率Ｅ2’は、１．０×１０5〜１．０×１０6Ｐａであることが好ましく、１．０×１０5Ｐａ〜５．０×１０5Ｐａであることがより好ましい。動的貯蔵弾性率Ｅ2’が１．０×１０5Ｐａ以上であると、練ゴムの作業性を十分に確保することができる。また、強度を損なうことなく、ゴム層１７の厚みを０．１〜１ｍｍの範囲まで薄くすることができる。動的貯蔵弾性率Ｅ2’が１．０×１０7Ｐａ以下であると、カーカスの変形を緩和することができ、熱可塑性樹脂フィルムの変形を抑制し低温環境における耐クラック性が向上する。
また、ゴム層１７の厚みは、０．１〜０．６ｍｍであることが好ましく、０．１〜０．４ｍｍであることがより好ましい。ゴム層１７の厚さが上記範囲にあると、−２０℃において、カーカス１５に対する追従性を保ちつつ、インナーライナー１６を構成する熱可塑性樹脂フィルムに発生する応力を緩和し、熱可塑性樹脂フィルムの破断及びクラックの発生を抑制できる。また、熱可塑性樹脂フィルムの破断及びクラックが発生しても破断及びクラックの進展を抑制できる。
【００６３】
ゴム層１７には、上記ゴム成分の他に、ゴム業界で通常使用される配合剤、例えば、軟化剤、加硫剤、加硫促進剤、充填材、粘着付与樹脂、老化防止剤、スコーチ防止剤、亜鉛華、ステアリン酸等を目的に応じて適宜配合することができる。これら配合剤としては、市販品を好適に使用することができる。ゴム層１７は、各成分を、例えばバンバリーミキサーやロールなどを用いて混合することにより調製できる。このようにして得られたゴム層１７は、インナーライナー１６を構成する熱可塑性樹脂フィルムとカーカス１５との間に配置される。
【００６４】
《軟化剤》
ゴム層１７には、軟化剤が配合されている。軟化剤としては、鉱物油系軟化剤、植物油系軟化剤、及び合成軟化剤のいずれを使用することもできる。鉱物油系軟化剤には、石油系軟化剤とコールタール系軟化剤とがある。石油系軟化剤として、プロセス油、エクステンダー油、アスファルト系、パラフィン類、流動パラフィン、ワセリン、石油樹脂が挙げられる。コールタール系軟化剤として、コールタール、クマロンインデン樹脂が挙げられる。
植物油系軟化剤として、大豆油、パーム油、パイン油、ヒマシ油、アマニ油、ナタネ油、ヤシ油、トール油などの脂肪油系軟化剤、ファクチス、蜜ロウ、カルナバロウ、ラノリンなどのワックス類、リノール酸、パルミチン酸、ステアリン酸、ラウリン酸などの脂肪酸が挙げられる。
合成軟化剤として、合成樹脂軟化剤、液状ゴム又はオリゴマー、低分子可塑剤、高分子可塑剤、反応性可塑剤が挙げられる。
合成樹脂軟化剤として、例えば、フェノールアルデヒド樹脂、スチレン樹脂、アタクチックポリプロピレン等が挙げられる。液状ゴム又はオリゴマーとして、例えば、ポリブテン、液状ブタジエンゴム、液状イソプレンゴム、液状アクリロニトリルブタジエンゴム等が挙げられる。低分子可塑剤として、例えば、ジブチルフタレート、ジオクチルフタレート、トリクレジルホスフェート等が挙げられる。
また、上述した軟化剤は、ゴム層１７を構成するゴム成分１００質量部に対して５〜５０質量部含まれることが好ましく、５〜４０質量部含まれることがより好ましく。５〜３０質量部含まれることが更に好ましい。
ゴム成分に対する配合量を上記範囲とすることにより、ゴム層１７の、−２０℃における動的貯蔵弾性率Ｅ’を１．０×１０5〜１．０×１０7Ｐａとすることができる。軟化剤は、上述した軟化剤から選択される一つを用いることもできるし、複数を組み合わせて用いることもできる。
【００６５】
《加硫剤、加硫促進剤》
ゴム層１７には、加硫剤、加硫促進剤が含有されていてもよい。上記加硫剤として、硫黄等が挙げられる。加硫剤として硫黄を使用する場合、その使用量は、全ゴム成分１００質量部に対し、硫黄分として０．１〜１０．０質量部が好ましく、さらに好ましくは１．０〜５．０質量部である。
本実施形態において使用可能な加硫促進剤は、特に限定されないが、例えば、Ｍ（２−メルカプトベンゾチアゾール）、ＤＭ（ジベンゾチアゾリルジスルフィド）、ＣＺ（Ｎ−シクロヘキシル−２−ベンゾチアゾリルスルフェンアミド）等のチアゾール系、あるいはＤＰＧ（ジフェニルグアニジン）等のグアニジン系の加硫促進剤等が挙げられる。これら加硫促進剤の使用量は、ゴム成分１００質量部に対し、０．１〜５．０質量部が好ましく、さらに好ましくは０．２〜３．０質量部である。
【００６６】
《充填材》
充填材としては、無機フィラー及び／又はカーボンブラックが用いられる。無機フィラーとしては特に制限はないが、例えば湿式法によるシリカ、水酸化アルミニウム、酸化アルミニウム、酸化マグネシウム、モンモリロナイト、マイカ、スメクタイト、有機化モンモリロナイト、有機化マイカ及び有機化スメクタイトなどを好ましく挙げることができる。これらは一種を単独で用いてもよく、二種以上を組み合わせて用いてもよい。
一方、カーボンブラックとしては、従来ゴムの補強用充填材などとして慣用されているものの中から任意のものを適宣選択して用いることができ、例えばＦＥＦ、ＳＲＦ、ＨＡＦ、ＩＳＡＦ、ＳＡＦ、ＧＰＦなどが挙げられる。
この充填材の含有量は、ゴム成分１００質量部当たり、タック性及び剥離抗力などの点から、カーボンブラックと共に、無機フィラー５質量部以上含むことが好ましい。
【００６７】
《粘着付与樹脂》
ゴム層１７に粘着性を付与する機能をもつ粘着付与樹脂としては、例えばフェノール系樹脂、テルペン系樹脂、変性テルペン系樹脂、水添テルペン系樹脂、ロジン系樹脂、Ｃ５、Ｃ９石油樹脂、キシレン樹脂、クマロン−インデン樹脂、ジシクロペンタジエン樹脂、スチレン系樹脂などが挙げられるが、これらの中で、フェノール系樹脂、テルペン系樹脂、変性テルペン系樹脂、水添テルペン樹脂及びロジン系樹脂が好適である。
フェノール系樹脂としては、例えばｐ−ｔ−ブチルフェノールとアセチレンを触媒の存在下で縮合させた樹脂、アルキルフェノールとホルムアルデヒドとの縮合物などを挙げることができる。また、テルペン系樹脂、変性テルペン系樹脂、水添テルペン系樹脂としては、例えばβ−ピネン樹脂やα−ピネン樹脂などのテルペン系樹脂、これらを水素添加してなる水添テルペン系樹脂、テルペンとフェノールをフリーデルクラフト型触媒で反応させたり、あるいはホルムアルデヒドと縮合させた変性テルペン系樹脂を挙げることができる。ロジン系樹脂としては、例えば天然樹脂ロジン、それを水素添加、不均化、二量化、エステル化、ライム化などで変性したロジン誘導体などを挙げることができる。
これらの樹脂は一種を単独で用いてもよく、二種以上を組み合わせて用いてもよいが、これらの中で、特にフェノール系樹脂が好ましい。
この粘着付与樹脂は、ゴム成分１００質量部に対し、５質量部以上用いることが好ましく、より好ましくは５〜４０質量部、さらに好ましくは５〜３０質量部の割合で用いられる。
【００６８】
＜接着層＞
本実施形態において、接着層３１を構成する樹脂としては、インナーライナー１６とゴム層１７とを接着できる接着性樹脂であれば、特に限定されることはない。例えば、ポリウレタン系、ポリエステル系の一液型硬化性接着剤、又は二液型硬化性接着剤が挙げられる。
本発明の実施形態に係るタイヤ１において、インナーライナー１６を構成する熱可塑性樹脂フィルムの動的貯蔵弾性率をＥ1’、ゴム層１７の動的貯蔵弾性率をＥ2’、接着層３１の−２０℃における動的貯蔵弾性率をＥ4’とすると、下記の関係を有することが好ましい。
Ｅ1’＞Ｅ4’＞Ｅ2’
このような関係を有することにより、隣接部材同士（すなわち、インナーライナー１６（熱可塑性樹脂フィルム）と接着層３１、接着層３１とゴム層１７の低温における動的貯蔵弾性率の差が小さくなる。この結果、低温において、タイヤの屈曲などのタイヤ形状の変化に対する追従性がよく、特に、熱可塑性樹脂フィルムの耐クラック性を向上させることができる。
【００６９】
接着層３１のＥ4’とゴム層１７のＥ2’との差は、好ましくは９．３×１０7〜３．１×１０8Ｐａであり、より好ましくは９．３×１０7〜２．４×１０8Ｐａであり、更に好ましくは９．３×１０7〜１．８×１０8Ｐａである。９．３×１０7Ｐａ以上であると、接着層３１のＥ4’を熱可塑性樹脂フィルム（Ａ層）のＥ1’に近づけることができるため、熱可塑性樹脂フィルム（Ａ層）と接着層３１との間の変形による歪みが生じにくくすることができ、耐クラック性を高めることができる。３．１×１０8Ｐａ以下であると、接着層３１のＥ4’とゴム層１７のＥ2’との差が小さくなるため、低温環境における耐クラック性がより向上する。
【００７０】
［タイヤの製造方法］
＜製造方法の概略＞
本発明の実施形態に係るタイヤ１の製造方法について説明する。タイヤ１の製造方法では、タイヤ成形用ドラム上において、予め接着層３１を配置したインナーライナー１６を、インナーライナー１６が成型ドラム側になるように配置する。その上に、順次、ゴム層１７，カーカス１５，このほか通常タイヤ製造に用いられる部材が重ねられ、互いに貼り合わされる。これにより、グリーンタイヤが形成される。
次いで、このグリーンタイヤを、通常１２０℃以上、好ましくは１２５〜２００℃、より好ましくは１３０〜１８０℃の温度で加熱・加硫することにより、タイヤ１が製造できる。
【実施例】
【００７１】
以下に、実施例を挙げて本発明を更に詳しく説明する。本発明は、下記の実施例に限定されない。まず、実施例に係るタイヤの評価方法について説明する。続いて、インナーライナーとして用いる熱可塑性樹脂フィルムの製造例、更に、タイヤの製造例について説明する。
後述する製造例に従ってインナーライナーとして用いる熱可塑性樹脂フィルムを製造した。また、製造した熱可塑性樹脂フィルムをインナーライナーとして用いてタイヤを製造し、下記の方法により、各タイヤの低温における耐性を評価した。
【００７２】
［評価方法］
＜低温における耐性評価＞
タイヤの低温（−２０℃）における耐性は、以下のように評価した。すなわち、後述の製造例に従って製造したタイヤをＪＡＴＭＡに規定される標準リムに装着し、ＪＡＴＭＡで規定される正規内圧及び正規荷重のもとでドラム走行試験を行った。
−２０℃の雰囲気下、空気圧１４０ｋＰａで８０ｋｍ／ｈの速度に相当する回転数のドラム上に荷重６ｋＮで押し付けて、１，０００ｋｍ走行を実施した。
【００７３】
《ドラム走行試験後の亀裂の有無》
−２０℃の温度条件下において、１，０００ｋｍ走行した後、インナーライナーを目視観察（光学顕微鏡観察）し、破断、クラック等の欠陥の有無を調べた。
【００７４】
《ドラム走行試験後のタイヤのガスバリア性》
タイヤ側面部を１０ｃｍ×１０ｃｍの大きさに切り取り、２０℃−６５％ＲＨで５日間調湿し、調湿済みのタイヤ側面部の切片のサンプルを２枚使用して、モダンコントロール社製「ＭＯＣＯＮ  ＯＸ−ＴＲＡＮ２／２０型」を用い、２０℃−６５％ＲＨ条件下でＪＩＳ−Ｋ７１２６−２：２００６（等圧法）に記載の方法に準じて、酸素透過速度を測定し、その平均値（単位：ｍＬ／ｍ2・ｄａｙ・ａｔｍ）を求めた。比較例４の多層構造体のサンプルの酸素透過速度の平均値を１００として指数表示している。指数値が低いほど、ガスバリア性に優れることを意味する。
【００７５】
＜タイヤ重量の評価＞
後述する実施例及び比較例のタイヤの重量を測定した。比較例３の重量を１００とする指数により表示している。指数値が低いほど、タイヤの重量が小さいことを意味する。
【００７６】
＜インナーライナーの特性の評価＞
実施例で用いるエチレン−ビニルアルコール共重合体のエチレン含有量及びケン化度は、重水素化ジメチルスルホキシドを溶媒とした1Ｈ−ＮＭＲ測定［日本電子社製「ＪＮＭ−ＧＸ−５００型」を使用］で得られたスペクトルから算出した。また、エチレン−ビニルアルコール共重合体のメルトフローレート（ＭＦＲ）は、メルトインデクサーＬ２４４［宝工業株式会社製］の内径９．５５ｍｍ、長さ１６２ｍｍのシリンダにサンプルを充填し、１９０℃で溶融した後、重さ２１６０ｇ、直径９．４８ｍｍのプランジャーを使用して均等に荷重をかけ、シリンダの中央に設けた径２．１ｍｍのオリフィスより単位時間あたりに押出される樹脂量（ｇ／１０分）から求めた。但し、エチレン−ビニルアルコール共重合体の融点が１９０℃付近あるいは１９０℃を超える場合は、２１６０ｇ荷重下、融点以上の複数の温度で測定し、片対数グラフで絶対温度の逆数を横軸、ＭＦＲの対数を縦軸にプロットし、１９０℃に外挿して算出した値をメルトフローレート（ＭＦＲ）とした。
【００７７】
＜５層構造を有する熱可塑性樹脂フィルムの積層体の作製＞
エチレン−ビニルアルコール共重合体（ＥＶＯＨ）［（株）クラレ製「Ｅ１０５」］と、熱可塑性ポリウレタン（ＴＰＵ）［（株）クラレ製「クラミロン３１９０」］とを使用し、押出装置を用いて、共押出により３層構造を有する熱可塑性樹脂フィルムの積層体（ＴＰＵ層／ＥＶＯＨ層／ＴＰＵ層／ＥＶＯＨ層／ＴＰＵ層）を作製した。共押出の成形条件は、下記のとおりである。なお、各層の厚みは、ＴＰＵ層（Ｃ１）２μｍ、ＥＶＯＨ層（Ｃ２）２０μｍ、ＴＰＵ層（Ｃ３）２μｍ、ＥＶＯＨ層（Ｃ４）２０μｍ、ＴＰＵ層（Ｃ５）１０μｍである。
【００７８】
各樹脂の押出温度  ：Ｃ１／Ｃ２／Ｃ３／Ｃ４／Ｃ５／ダイ＝１７０／１７０／１７０／２２０／２２０／２２０℃
各樹脂の押出機仕様
熱可塑性ポリウレタン：２５ｍｍφ押出機「Ｐ２５−１８ＡＣ」［大阪精機工作株式会社製］
ＥＶＯＨ        ：２０ｍｍφ押出機ラボ機ＭＥ型「ＣＯ−ＥＸＴ」［株式会社東洋精機製］
Ｔダイ仕様        ：５００ｍｍ幅２種３層用［株式会社プラスチック工学研究所製］
冷却ロールの温度  ：５０℃
引き取り速度      ：４ｍ／分
【００７９】
＜２１層構造を有する熱可塑性樹脂フィルムの積層体の作製＞
エチレン−ビニルアルコール共重合体（ＥＶＯＨ）［（株）クラレ製「Ｅ１０５」］と、熱可塑性ポリウレタン（ＴＰＵ）［（株）クラレ製「クラミロン３１９０」］とを使用し、押出装置を用いて、共押出により、両端をＴＰＵ層としＴＰＵ層とＥＶＯＨ層とが交互に繰り返される２１層構造を有する熱可塑性樹脂フィルムの積層体（ＴＰＵ層／ＥＶＯＨ層／ＴＰＵ層／…ＥＶＯＨ層／ＴＰＵ層）を作製した。共押出の成形条件は、下記のとおりである。なお、ＴＰＵ層の厚みは、２μｍ、ＥＶＯＨ層の厚みは、１μｍである。
【００８０】
各樹脂の押出温度  ：全て２２０℃
各樹脂の押出機仕様
熱可塑性ポリウレタン：２５ｍｍφ押出機「Ｐ２５−１８ＡＣ」［大阪精機工作株式会社製］
ＥＶＯＨ        ：２０ｍｍφ押出機ラボ機ＭＥ型「ＣＯ−ＥＸＴ」［株式会社東洋精機製］
Ｔダイ仕様        ：５００ｍｍ幅２種７層用［株式会社プラスチック工学研究所製］
冷却ロールの温度  ：５０℃
引き取り速度      ：４ｍ／分
【００８１】
＜インナーライナーの動的貯蔵弾性率＞
また、インナーライナーの−２０℃における動的貯蔵弾性率を測定したところ、動的貯蔵弾性率は、５．９×１０8であった。
【００８２】
＜ゴム層の作製＞
《製造例１》
下記の配合に基づいてゴム層ａを得た。
天然ゴム…５０質量部
ＳＢＲ［ＪＳＲ（株）製，ＳＢＲ１７１２］…６８．７５質量部
ＧＰＦ  Ｎ−６６０（カーボンブラック）［旭カーボン（株）製，５０Ｓ］…４３質量部
軟化剤［ＴＯＰ、大八化学工業（株）製］…５０質量部
老化防止剤［Ｎｏｃｒａｃ２２４−Ｓ、大内新興化学工業（株）製］…１．５質量部
ステアリン酸［旭電化工業（株）製］…１．５質量部
加硫促進剤［Ａｃｃｅｌ  Ｍ、川口化学工業（株）製］…０．５質量部
加硫促進剤［Ａｃｃｅｌ  ＣＺ、川口化学工業（株）製］…１質量部
酸化亜鉛［ハイテック社  製］…４質量部
硫黄［軽井沢精錬所製］…２．６６質量部
また、上記のゴム層ａについて、上記測定方法にて−２０℃における動的貯蔵弾性率を測定したところ、動的貯蔵弾性率は、２×１０5であった。
【００８３】
《製造例２》
下記の配合に基づいてゴム層ｂを得た。
天然ゴム…５０質量部
ＳＢＲ［ＪＳＲ（株）製，ＳＢＲ１７１２］…６８．７５質量部
ＧＰＦ  Ｎ−６６０（カーボンブラック）［旭カーボン（株）製，５０Ｓ］…４３質量部
軟化剤［ＴＯＰ、大八化学工業（株）製］…２５質量部
老化防止剤［Ｎｏｃｒａｃ２２４−Ｓ、大内新興化学工業（株）製］…１．５質量部
ステアリン酸［旭電化工業（株）製］…１．５質量部
加硫促進剤［Ａｃｃｅｌ  Ｍ、川口化学工業（株）製］…０．５質量部
加硫促進剤［Ａｃｃｅｌ  ＣＺ、川口化学工業（株）製］…１質量部
酸化亜鉛［ハイテック社  製］…４質量部
硫黄［軽井沢精錬所製］…２．６６質量部
また、上記のゴム層ｂについて、上記測定方法にて−２０℃における動的貯蔵弾性率を測定したところ、動的貯蔵弾性率は、２×１０6であった。
【００８４】
《製造例３》
下記の配合に基づいてゴム層ｃを得た。
天然ゴム…５０質量部
ＳＢＲ［ＪＳＲ（株）製，ＳＢＲ１７１２］…６８．７５質量部
ＧＰＦ  Ｎ−６６０（カーボンブラック）［旭カーボン（株）製，５０Ｓ］…４３質量部
軟化剤［ＴＯＰ、大八化学工業（株）製］…１０質量部
老化防止剤［Ｎｏｃｒａｃ２２４−Ｓ、大内新興化学工業（株）製］…１．５質量部
ステアリン酸［旭電化工業（株）製］…１．５質量部
加硫促進剤［Ａｃｃｅｌ  Ｍ、川口化学工業（株）製］…０．５質量部
加硫促進剤［Ａｃｃｅｌ  ＣＺ、川口化学工業（株）製］…１質量部
酸化亜鉛［ハイテック社  製］…４質量部
硫黄［軽井沢精錬所製］…２．６６質量部
また、上記のゴム層ｃについて、上記測定方法にて−２０℃における動的貯蔵弾性率を測定したところ、動的貯蔵弾性率は、９×１０6であった。
【００８５】
《比較製造例１》
下記の配合に基づいてゴム層ｄを得た。
天然ゴム…３０質量部
ＳＢＲ［ＪＳＲ（株）製，ＳＢＲ１７１２］…８０質量部
ＧＰＦ  Ｎ−６６０（カーボンブラック）［旭カーボン（株）製，５０Ｓ］…４３質量部
軟化剤［ＴＯＰ、大八化学工業（株）製］…３質量部
老化防止剤［Ｎｏｃｒａｃ２２４−Ｓ、大内新興化学工業（株）製］…１．５質量部
ステアリン酸［旭電化工業（株）製］…１．５質量部
加硫促進剤［Ａｃｃｅｌ  Ｍ、川口化学工業（株）製］…０．５質量部
加硫促進剤［Ａｃｃｅｌ  ＣＺ、川口化学工業（株）製］…１質量部
酸化亜鉛［ハイテック社  製］…４質量部
硫黄［軽井沢精錬所製］…２．６６質量部
また、上記のゴム層ｄについて、上記測定方法にて−２０℃における動的貯蔵弾性率を測定したところ、動的貯蔵弾性率は、４×１０7であった。
【００８６】
＜試験用タイヤの製造  実施例１〜６、及び比較例１〜４＞
《実施例１》
５層構造を有する熱可塑性樹脂フィルムの積層体をインナーライナーとして用いた。
製造例１によって作製されたゴム層ａと、上記インナーライナーと、上記カーカスとを用いて常法によりタイヤＡを製造した。なお、ゴム層ａと、上記インナーライナーとを接着する接着層として、エポキシ化天然ゴム（ＥＮＲ）を用いた。ＥＮＲは、ＥＮＲ２５：エポキシ化天然ゴム（商品名：ＥＮＲ２５、ＲＲＩＭ社製、エポキシ化度（エポキシ化率）２５％）を７５質量部、ＥＮＲ５０：エポキシ化天然ゴム（商品名：ＥＮＲ５０、ＲＲＩＭ社製、エポキシ化度（エポキシ化率）５０％）を２５質量部配合したものを使用した。
実施例１〜６、比較例１〜４において、トレッド部のトレッド幅方向における中央領域を除く領域であって、トレッド端に対応するカーカスの一部である第１部分と、該サイドウォール部において該カーカスの対峙する間隔が最大になる第２部分との間の領域を含む領域であって、ゴム層の延在範囲が、タイヤ径方向及びトレッド幅方向の断面視において、インナーライナーの延在範囲の７０％になるように、ゴム層を配置した。
【００８７】
《実施例２》
５層構造を有する熱可塑性樹脂フィルムの積層体をインナーライナーとして用いた。製造例２によって作製されたゴム層ｂと、上記インナーライナーと、上記カーカスとを用いて常法によりタイヤＢを製造した。ゴム層ｂとインナーライナーとを接着する接着層は、実施例１と同一のものを使用した。
【００８８】
《実施例３》
５層構造を有する熱可塑性樹脂フィルムの積層体をインナーライナーとして用いた。製造例３によって作製されたゴム層ｃと、上記インナーライナーと、上記カーカスとを用いて常法によりタイヤＣを製造した。ゴム層ｃとインナーライナーとを接着する接着層は、実施例１と同一のものを使用した。
【００８９】
《実施例４》
２１層構造を有する熱可塑性樹脂フィルムの積層体をインナーライナーとして用いた。製造例１によって作製されたゴム層ａと、上記インナーライナーと、上記カーカスとを用いて常法によりタイヤＤを製造した。ゴム層ａとインナーライナーとを接着する接着層は、実施例１と同一のものを使用した。
【００９０】
《実施例５》
２１層構造を有する熱可塑性樹脂フィルムの積層体をインナーライナーとして用いた。製造例２によって作製されたゴム層ｂと、上記インナーライナーと、上記カーカスとを用いて常法によりタイヤＥを製造した。ゴム層ｂとインナーライナーとを接着する接着層は、実施例１と同一のものを使用した
【００９１】
《実施例６》
２１層構造を有する熱可塑性樹脂フィルムの積層体をインナーライナーとして用いた。製造例３によって作製されたゴム層ｃと、上記インナーライナーと、上記カーカスとを用いて常法によりタイヤＦを製造した。ゴム層ｃとインナーライナーとを接着する接着層は、実施例１と同一のものを使用した。
【００９２】
《比較例１》
５層構造を有する熱可塑性樹脂フィルムの積層体をインナーライナーとして用いた。比較製造例１によって作製されたゴム層ｄと、上記インナーライナーと、上記カーカスとを用いて常法によりタイヤＧを製造した。ゴム層ｄとインナーライナーとを接着する接着層は、実施例１と同一のものを使用した。
【００９３】
《比較例２》
２１層構造を有する熱可塑性樹脂フィルムの積層体をインナーライナーとして用いた。比較製造例１によって作製されたゴム層ｄと、上記インナーライナーと、上記カーカスとを用いて常法によりタイヤＨを製造した。ゴム層ｄとインナーライナーとを接着する接着層は、実施例１と同一のものを使用した。
【００９４】
《比較例３》
通常のブチルゴムからなるインナーライナーを用いた。製造例２によって作製されたゴム層ｂと、通常のインナーライナーと、上記カーカスとを用いて常法によりタイヤＩを製造した。ゴム層ｂとブチルゴムインナーライナーとを接着する接着層は、実施例１と同一のものを使用した。
【００９５】
《比較例４》
５層構造を有する熱可塑性樹脂フィルムの積層体をインナーライナーとして用いた。上記インナーライナーと、上記カーカスとを用いて常法によりタイヤＪを製造した。すなわち、比較例４では、ゴム層を用いなかった。
【００９６】
［評価結果］
結果を表１に示す。
【００９７】
【表１】
0005736239.tif 000002
【００９８】
表１に示されるように、ゴム層の動的貯蔵弾性率の値が１．０×１０5〜１．０×１０7Ｐａの範囲を満たさないゴム層を用いたタイヤ、ゴム層を用いないタイヤは、−２０℃における走行試験後にインナーライナーに破断、クラック等の欠陥が確認された。これに対して、実施例１〜６のタイヤは、−２０℃における走行試験の後もインナーライナーに破断、クラック等の欠陥が確認されず、ガスバリア性も良好な指数であった。
【００９９】
＜試験用タイヤの製造  実施例７〜１０、及び比較例５〜８＞
続いて、実施例１のタイヤＡに適用したゴム層aの延在範囲を変えて、上述した方法により、タイヤ重量と、亀裂の有無、ガスバリア性を測定した。
《実施例７》
タイヤ径方向及びトレッド幅方向の断面視において、ゴム層の延在範囲がインナーライナーの延在範囲の６０％になるように、タイヤＡに適用したゴム層aを配置した。
《実施例８》
タイヤ径方向及びトレッド幅方向の断面視において、ゴム層の延在範囲がインナーライナーの延在範囲の５０％になるように、タイヤＡに適用したゴム層aを配置した。
《実施例９》
タイヤ径方向及びトレッド幅方向の断面視において、ゴム層の延在範囲がインナーライナーの延在範囲の４０％になるように、タイヤＡに適用したゴム層aを配置した。
《実施例１０》
タイヤ径方向及びトレッド幅方向の断面視において、ゴム層の延在範囲がインナーライナーの延在範囲の３０％になるように、タイヤＡに適用したゴム層aを配置した。
《比較例５》
タイヤ径方向及びトレッド幅方向の断面視において、ゴム層の延在範囲がインナーライナーの延在範囲の２０％になるように、タイヤＡに適用したゴム層aを配置した。
《比較例６》
タイヤ径方向及びトレッド幅方向の断面視において、ゴム層の延在範囲がインナーライナーの延在範囲の１０％になるように、タイヤＡに適用したゴム層aを配置した。
《比較例７》
タイヤ径方向及びトレッド幅方向の断面視において、ゴム層の延在範囲がインナーライナーの延在範囲の８０％になるように、タイヤＡに適用したゴム層aを配置した。
《比較例８》
タイヤ径方向及びトレッド幅方向の断面視において、ゴム層の延在範囲がインナーライナーの延在範囲の９０％になるように、タイヤＡに適用したゴム層aを配置した。
【０１００】
【表２】
0005736239.tif 000003
【０１０１】
表２に示されるように、タイヤ径方向及びトレッド幅方向の断面視において、ゴム層ａの延在範囲をインナーライナーの延在範囲の７０％以下に設定することにより、−２０℃以下の低温環境における耐久性を損なうことなく、タイヤ重量を一層低減できることが判った。ただし、ゴム層ａの延在範囲をインナーライナーの延在範囲の２０％以下に設定した場合には、インナーライナーに亀裂が発生し、ガスバリア性が低下することが判った。また、ゴム層ａの延在範囲をインナーライナーの延在範囲の８０％、又は９０％に設定するとタイヤ重量が増加することが判った。
【符号の説明】
【０１０２】
１…タイヤ、  ２…ビード部、  ３…サイドウォール部、  ４…トレッド部、  ５…タイヤショルダー部、  １１，１２…ビードコア、  １３，１４…ビードフィラー、  １５…カーカス、  １６…インナーライナー、  １７…ゴム層、  １８…ベルト層、  １８１…ベルト端部、  １９…ベルト補強層、  ３１…接着層
【図１】
0005736239.tif 000004
【図２】
0005736239.tif 000005